СПОСОБ ПОЛУЧЕНИЯ МАТЕРИАЛА НА ОСНОВЕ КРЕМНИЕВОГО ЗОЛЯ

1. Способ получения материала на основе кремниевого золя посредством
(a) контролируемого соединения водного раствора кислоты и гидролизуемого соединения кремния,
-1
(b) последующего выпаривания в однофазный раствор с вязкостью в диапазоне от 0,5 до 30 Па·с при скорости сдвига 10 с при 4°С, и
-1
(c) созревания полученного на этапе (b) однофазного раствора в материал на основе кремниевого золя с вязкостью от 30 до 100 Па·с при скорости сдвига 10 с при 4°С и коэффициенте потерь от 2 до 5.
2. Способ по п.1, отличающийся тем, что контролируемое добавление на этапе а) осуществляют, в течение промежутка времени, по меньшей мере, 15 минут.
3. Способ по п.1, отличающийся тем, что этап а) проводят при изотермических условиях.
4. Способ по п.1, отличающийся тем, что температуру низа колонны на этапе b) поддерживают постоянной посредством регулирования давления.
5. Способ по п.1, отличающийся тем, что созревание на этапе с) проводят при перемешивании однофазного раствора.
6. Способ по по п.1, отличающийся тем, что созревание на этапе с) проводят при температуре от -25°С до 78°С при нормальном давлении 1 атм. или также при температурах >78°С при избыточном давлении.
7. Способ по одному из пп.1-6, отличающийся тем, что этапы а) - с) проводят в том же самом реакторе.
-1
-1
8. Материал на основе кремниевого золя, полученный посредством контролируемого добавления гидролизуемого соединения кремния в находящуюся в растворителе кислоту, последующего выпаривания в однофазный раствор с вязкостью в диапазоне от 0,5 до 2 Па·с при скорости сдвига 10 с при 4°С, и созревания указанного однофазного раствора в материал на основе кремниевого золя с вязкостью 30 Па·с при скорости сдвига 10 с при 4°С и коэффициенте потерь 3,1.